(57)【要約】  【課題】  ウエハの裏面を研削して薄化する際に、ウエハにかかるストレスを軽減し、ウエハの損傷の発生を抑制することができるIII族窒化物単結晶ウエハを提供する。  【解決手段】  本発明の第１のIII族窒化物単結晶ウエハは、六方晶系のIII族窒化物単結晶ウエハであって、半導体素子が形成される面を第１の主面とし、前記第１の主面とは反対側の面を第２の主面とするとき、少なくとも前記第２の主面の縁端部が面取りされており、前記第２の主面の縁端部における面取り量が、前記第１の主面の縁端部における面取り量よりも大きいことを特徴とする。【選択図】  図１
2005251961.tif 000002
【特許請求の範囲】
【請求項１】
六方晶系のIII族窒化物単結晶ウエハであって、半導体素子が形成される面を第１の主面とし、前記第1の主面とは反対側の面を第２の主面とするとき、少なくとも前記第２の主面の縁端部が面取りされており、前記第２の主面の縁端部における面取り量が、前記第１の主面の縁端部における面取り量よりも大きいことを特徴とするIII族窒化物単結晶ウエハ。
【請求項２】
ウエハの形状が円形である、請求項１に記載のIII族窒化物単結晶ウエハ。
【請求項３】
前記第２の主面の縁端部が、前記第１の主面に対して垂直な断面形状が円弧状となるように、面取りされている請求項１または２に記載のIII族窒化物単結晶ウエハ。
【請求項４】
前記円弧状部分の半径が、ウエハの厚みと同等か、またはそれよりも大きい請求項３に記載のIII族窒化物単結晶ウエハ。
【請求項５】
前記第２の主面の縁端部が、前記第１の主面に対して傾斜した傾斜面で、面取りされている請求項１または２に記載のIII族窒化物単結晶ウエハ。
【請求項６】
前記傾斜面の、前記第１の主面に対する傾斜角が、０°を超え、且つ、６０°以下である請求項５に記載のIII族窒化物単結晶ウエハ。
【請求項７】
ウエハの側周面にオリエンテーションフラットが設けられており、前記オリエンテーションフラットの少なくとも一部が、III族窒化物単結晶を成長させる過程で形成された自然結晶面で構成されている請求項１〜６のいずれかに記載のIII族窒化物単結晶ウエハ。
【請求項８】
前記第１および第２の主面が、｛０００１｝面である請求項1〜7のいずれかに記載のIII族窒化物単結晶ウエハ。
【請求項９】
前記III族窒化物単結晶ウエハが、窒素を含む雰囲気下において、ガリウム、アルミニウムおよびインジウムからなる群より選ばれる少なくとも１つのIII族元素と、アルカリ金属とを含む融液で成長させたIII族窒化物単結晶から切り出されたものである請求項１〜８のいずれかに記載のIII族窒化物単結晶ウエハ。
【請求項１０】
前記III族窒化物単結晶ウエハが、窒化ガリウム（ＧａＮ）である請求項１〜９のいずれかに記載のIII族窒化物単結晶ウエハ。
【請求項１１】
請求項１〜１０のいずれかに記載のIII族窒化物単結晶ウエハを用いた半導体装置の製造方法であって、前記ウエハの前記第１の主面上に半導体素子を形成する第１の工程と、前記ウエハの前記第２の主面に除去加工を施し、前記ウエハを薄化する第２の工程とを含むことを特徴とする半導体装置の製造方法。
【請求項１２】
前記第２の工程において、除去加工により薄化された面と、面取りされた縁端部とがなす角が、９０°を超え、且つ、１５０°以下に保持されながら除去加工が行われることを特徴とする請求項１１に記載の半導体装置の製造方法。
【請求項１３】
前記半導体素子が、レーザダイオード、発光ダイオードおよび電界効果トランジスタから選択される請求項１１または１２に記載の半導体装置の製造方法。
【請求項１４】
六方晶系のIII族窒化物単結晶ウエハであって、その側周面にオリエンテーションフラットが設けられており、前記オリエンテーションフラットの少なくとも一部が、III族窒化物単結晶を成長させる過程で形成された自然結晶面で構成されていることを特徴とするIII族窒化物単結晶ウエハ。
【請求項１５】
ウエハの主面が、｛０００１｝面である請求項１３に記載のIII族窒化物単結晶ウエハ。
【請求項１６】
前記自然結晶面が、Ｍ面である請求項１５に記載のIII族窒化物単結晶ウエハ。
【請求項１７】
ウエハの形状が円形である、請求項１４〜１６のいずれかに記載のIII族窒化物単結晶ウエハ。
【請求項１８】
前記III族窒化物単結晶ウエハが、窒素を含む雰囲気下において、ガリウム、アルミニウムおよびインジウムからなる群より選ばれる少なくとも１つのIII族元素と、アルカリ金属とを含む融液で成長させたIII族窒化物単結晶から切り出されたものである請求項１４〜１７のいずれかに記載のIII族窒化物単結晶ウエハ。
【請求項１９】
前記III族窒化物単結晶ウエハが、窒化ガリウム（ＧａＮ）である請求項１４〜１８のいずれかに記載のIII族窒化物単結晶ウエハ。
【発明の詳細な説明】
【技術分野】
【０００１】
本発明は、III族窒化物単結晶ウエハ、および、それを用いた半導体装置の製造方法に関する。
【背景技術】
【０００２】
窒化ガリウム（ＧａＮ）などのIII族窒化物化合物半導体は、青色や紫外光を発光する半導体素子の材料として注目されている。青色レーザダイオード(ＬＤ)は、高密度光ディスクやディスプレイに応用され、また青色発光ダイオード（ＬＥＤ）はディスプレイや照明などに応用される。また、紫外線ＬＤは、バイオテクノロジなどへの応用が期待され、紫外線ＬＥＤは、蛍光灯の紫外線源として期待されている。
【０００３】
ＬＤやＬＥＤ用のIII族窒化物半導体（例えば、ＧａＮ）の基板は、通常、サファイア基板上に、気相エピタキシャル成長法を用いて、III族窒化物結晶をヘテロエピタキシャル成長させることによって形成されている。気相成長方法としては、有機金属化学気相成長（Metalorganic Chemical Vapor Deposition：ＭＯＣＶＤ）法、水素化物気相成長（Hydride  Vapor Phase Eptaxy：ＨＶＰＥ）法、分子線エピタキシー（Molecular Beam Epitaxy：ＭＢＥ）法などがある。
【０００４】
一方、気相エピタキシャル成長ではなく、液相で結晶成長を行う方法も検討されてきた。ＧａＮやＡｌＮなどのIII族窒化物単結晶の融点における窒素の平衡蒸気圧は１万気圧以上であるため、従来、ＧａＮを液相で成長させるためには１２００℃で８０００気圧の条件が必要とされてきた。これに対し、近年、Ｎａなどのアルカリ金属をフラックスとして用いることで、７５０℃、５０気圧という比較的低温低圧でＧａＮを合成できることが明らかにされた。
【０００５】
最近では、アンモニアを含む窒素ガス雰囲気下においてＧａとＮａとの混合物を８００℃、５０気圧で溶融させ、この融解液を用いて９６時間の育成時間で、最大結晶サイズが１．２ｍｍ程度の単結晶が得られている（例えば、特許文献１参照）。
【０００６】
また、サファイア基板上に有機金属気相成長（ＭＯＣＶＤ）法によってＧａＮ結晶層を成膜したのち、液相成長（Liquid  Phase  Epitaxy：ＬＰＥ）法によって単結晶を成長させる方法も報告されている。
【０００７】
このような方法によって、サファイア基板上のＭＯＣＶＤ膜をシードとして、数ｍｍ厚みのＧａＮ結晶を液相成長させた場合、サファイア基板を除去することで、ＧａＮ自立基板を得ることができる。更に、大型のＧａＮ結晶を成長させ、スライス加工することでもＧａＮ自立基板を得ることができる。
【０００８】
また、ＧａＮ単結晶ウエハとしては、ＧａＮ自立基板を円形に加工し、表裏面の縁端部を、それぞれ等しく面取りしたものが提案されている（特許文献２参照）。本文献においては、面取り部分で光を乱反射させることにより、透明であるＧａＮ単結晶ウエハの視認性を向上させている。
【特許文献１】特開２００２−２９３６９６号公報
【特許文献２】特開２００２−３５６３９８号公報
【発明の開示】
【発明が解決しようとする課題】
【０００９】
一般に、半導体レーザなどの半導体デバイスでは、デバイス温度が信頼性に大きく影響するため、放熱特性が重要な要素となる。そのため、半導体レーザなどでは、基板（ウエハ）を薄化して、放熱特性を向上させるという手段が採用されている。
【００１０】
サファイア基板上に形成されたＧａＮ単結晶を用いる場合、サファイア基板にはへき開面が存在しないので、これを研削や研磨によって、容易に薄化することができる。
【００１１】
しかしながら、ＧａＮなどの六方晶系III族窒化物単結晶の基板（ウエハ）は、上記と同様にして、研削や研磨により薄化しようとした際、その加工ストレスにより、ウエハが鋭角的に欠けやすく、ウエハにチッピングやクラックが発生しやすいとう問題があった。特に、六方晶系III族窒化物単結晶は、へき開面を有しているため、加工時にチッピングが発生すると、その部分からへき開面に沿ってウエハが割れてしまうおそれがあり、半導体装置の作製歩留まりなどを大きく低下させてしまう。
【００１２】
また、半導体装置の製造においては、デバイスの性能を最大限に生かすため、基板材料であるウエハの最適な結晶方位を基準として、各製造工程を実施する必要がある。そのため、ウエハには、結晶方位を識別するためのオリエンテーションフラットが設けられる。このオリエンテーションフラットは、通常、研削加工によって、ウエハの周囲の一部に、特定の結晶方位に沿った直線状の部分を設けることによって形成される。しかしながら、従来のウエハ製造においては、この研削加工によって形成されたオリエンテーションフラットと、実際の結晶方位とを正確に対応させるには困難であり、様々な工夫と労力が必要であった。
【００１３】
そこで、本発明は、薄化加工時にウエハにかかるストレスを軽減し、ウエハの損傷の発生を抑制することができるIII族窒化物単結晶ウエハを提供することを第１の目的とする。更に、本発明は、結晶方位に正確に対応したオリエンテーションフラットを有するIII族窒化物単結晶ウエハを提供することを第２の目的とする。
【課題を解決するための手段】
【００１４】
上記第１の目的を達成するために、本発明の第１のIII族窒化物単結晶ウエハは、六方晶系のIII族窒化物単結晶ウエハであって、半導体素子が形成される面を「第１の主面」とし、前記第１の主面とは反対側の面を「第２の主面」とするとき、少なくとも前記第２の主面の縁端部が面取りされており、前記第２の主面の縁端部における面取り量が、前記第１の主面の縁端部における面取り量よりも大きいことを特徴とする。
【００１５】
なお、上記III族窒化物単結晶ウエハにおいては、前記第１の主面の縁端部は、面取りされていても、面取りされていなくてもよい。すなわち、前記第１の主面の縁端部における面取り量は、「０」であってもよい。なお、面取り量とは、面取りされた部分の厚みを意味するものとする。
【００１６】
また、上記第２の目的を達成するため、本発明の第２のIII族窒化物単結晶ウエハは、六方晶系のIII族窒化物単結晶ウエハであって、その側周面にオリエンテーションフラットが設けられており、前記オリエンテーションフラットの少なくとも一部が、III族窒化物単結晶を成長させる過程で形成された自然結晶面で構成されていることを特徴とする。
【００１７】
なお、自然結晶面とは、単結晶の外形を構成する面であって、単結晶の成長過程で形成された状態のままで残存する面を意味する。
【発明の効果】
【００１８】
上記第１のIII族窒化物単結晶ウエハにおいては、少なくとも、半導体素子が形成される面とは反対側の面、すなわち第２の主面の縁端部が面取りされている。前述したように、半導体装置を製造する際には、放熱特性改善などの目的で、ウエハ裏面（すなわち、第２の主面）に対する研削や研磨などの除去加工によって、ウエハを薄化する工程が実施される。本発明のウエハにおいては、ウエハ裏面（第２の主面）側の縁端部が面取りされているため、上記除去加工時に、ウエハの側周面を、加工器具に対して傾斜した状態に維持することができる。その結果、加工時にウエハにかかるストレスを軽減することができ、ウエハの損傷を抑制することができる。
【００１９】
特に、本発明のウエハにおいては、第２の主面側の面取り量が、第１の主面側の面取り量よりも大きく調整されている。このように、上記のような除去加工が施される第２の主面側の面取り量を大きく調整することによって、ウエハの薄化程度が大きい場合であっても、確実に、上記効果を実現することが可能である。
【００２０】
また、上記第２のIII族窒化物単結晶ウエハにおいては、オリエンテーションフラットの少なくとも一部を自然結晶面で構成しているため、結晶方位に正確に対応したオリエンテーションフラットとすることができる。よって、例えば、このウエハを用いて半導体装置を製造する際に、最適な結晶方位を基準にして作製することが容易となる。
【発明を実施するための最良の形態】
【００２１】
（実施の形態１）
図１Ａ〜Ｃは、本発明の実施形態に係るIII族窒化物単結晶ウエハの一例を示す断面図である。なお、図中左側に示した矢印は、結晶のＣ軸方向を示すものである。
【００２２】
このウエハ１０は、六方晶系のIII族窒化物単結晶で構成されている。このIII族窒化物としては、例えば、窒化ガリウム（ＧａＮ）、窒化アルミニウム（ＡｌＮ）、窒化アルミニウム・ガリウム（ＡｌＧａＮ）などが挙げられるが、特に、ＧａＮであることが好ましい。また、ウエハ１０の形状は、円形であることが好ましい。なお、ウエハ１０の厚みは、特に限定するものではないが、例えば２００〜１０００μｍ、好ましくは３００〜５００μｍである。
【００２３】
このウエハ１０は、特に限定するものではないが、例えば、{０００１}面方位の基板、すなわちＣ面（Ｃ軸に垂直な面）を主面とする基板である。また、Ａ面（{１１−２０}面）、Ｍ面（{１−１００}面）を主面とする基板であってもよい。ウエハの一方の主面１１は、半導体素子（例えば、半導体レーザ、発光ダイオード、高周波デバイスなど）が形成される面であり、鏡面に加工されている。以下、半導体素子が形成される主面１１を「第１の主面」とし、他方の主面、すなわち、第１の主面に対して反対側の面１２を「第２の主面」とする。
【００２４】
上記ウエハ１０においては、図１Ａに示すように、少なくとも第２の主面１２の縁端部が面取りされている。面取りの一形態としては、図１Ａに示すように、ウエハ縁端部の、第２の主面１２に対して垂直な断面形状が、円弧状となるような形態が挙げられる。
【００２５】
図１Ａに示すように、第２の主面１２側の縁端部の面取りは、ウエハ１０の側面全体の断面形状が、円弧状となるように実施することができる。すなわち、面取り量（Ｔ１）が、ウエハ１０の厚みと同等となるように実施することができる。この場合、円弧部分の半径（Ｒ）は、ウエハ１０の厚みと同等か、またはそれ以上に設定され、例えばウエハ厚み５００μｍに対して、５００〜２０００μｍ、好ましくは５００〜１０００μｍに設定される。
【００２６】
また、ウエハ１０の側面において、第２の主面１２側の部分は面取りによって円弧状に加工されているが、第１の主面１１側の部分には、主面に略垂直な部分が残存するように実施することも可能である。このような形態のウエハの一例を、図１Ｂに示す。この場合、主面に対して略垂直な部分の厚み（Ｔ３）は、最終的な素子厚みよりも小さく設定され、例えば５０〜２００μｍ、好ましくは７５〜１２５μｍに設定される。また、第２の主面１２側の面取り量（Ｔ１）は、特に限定するものではないが、例えば１００〜５００μｍ、好ましくは２００〜４００μｍに設定される。また、面取り部分の半径（Ｒ）については、特に限定するものではないが、例えばウエハ厚み５００μｍに対して、例えば３００〜２０００μｍ、好ましくは４５０〜１０００μｍに設定される。
【００２７】
図１ＡおよびＢに示した例においては、第２の主面１２側の縁端部は面取りされているが、第１の主面１１側の縁端部については、面取りされておらず、稜線が残存している。しかしながら、本実施形態に係るウエハにおいては、第２の主面１２側だけでなく、第１の主面１１側の縁端部が面取りされていてもよい。第１の主面１１側をも面取りすることにより、ウエハの運搬中などにおいて、外部からの衝撃などによってウエハが損傷することを抑制することができる。
【００２８】
図１Ｃは、このような形態の一例を示す断面図である。図１Ｃに示すように、第１の主面１１側を面取りする場合、その面取り量（Ｔ２）は、第２の主面１２側の面取り量（Ｔ１）よりも小さくなるように調整される。更に、第１の主面１１側の面取り量（Ｔ２）は、最終的な素子厚みよりも小さく設定され、例えば５０〜２００μｍ、好ましくは７５〜１００μｍに設定される。なお、第２の主面１２側の面取り量（Ｔ１）については、図１Ｂの形態と同様に設定される。
【００２９】
なお、第１の主面１１側の面取りの形態については、特に限定するものではなく、第２の主面１２側と同様に、ウエハ１０の縁端部の断面形状が円弧状となるように加工された形態とすることができる。そのほか、ウエハ１０の縁端部を、第１の主面に対して傾斜した傾斜面で削り取った形態などが挙げられる。
【００３０】
また、図１Ｃにおいては、第１の主面１１側の面取り部分と、第２の主面１２側の面取り部分は、互いに独立している、すなわち、面取り部分同士の間に、これらの主面に略垂直な部分が存在している。しかしながら、これらの面取り部分が互いに連続している、すなわち、面取り部分同士の間に、主面に略垂直な部分が存在しないような形態であってもよい。
【００３１】
上記ウエハ１０においては、側周面にオリエンテーションフラットが設けられていることが好ましい。更に、このオリエンテーションフラットの少なくとも一部が、III族窒化物単結晶を成長させる過程で形成された自然結晶面で構成されていることが好ましい。このようなオリエンテーションフラットについては、実施の形態４において詳説する。
【００３２】
次に、上記ウエハの製造方法の一例について説明する。
【００３３】
まず、III族窒化物単結晶の基板を作製する。III族窒化物単結晶の作製は、例えば、液相成長法（ＬＰＥ：Liquid Phase Epitaxy）によって実施することができる。特に、窒素を含む雰囲気下において、III族元素（好ましくは、ガリウム、アルミニウムおよびインジウムからなる群より選ばれる。）と、アルカリ金属とを含む融液で成長させることによって作製されることが好ましい。なお、成長過程においては、融液中に窒素が含まれることはいうまでもない。
【００３４】
このような結晶成長に使用される装置は、育成炉を備えており、この炉内に坩堝が配置されている。結晶成長工程においては、この坩堝内に、融液およびシード基板が配置される。また、育成炉には、原料ガスを供給するための配管が接続されている。更に、育成炉内には、炉内を加熱するためのヒータが配置されている。
【００３５】
III族窒化物単結晶の作製方法について、前記装置を用いて実施する場合を例に挙げて説明する。
【００３６】
まず、シード基板を作製する。シード基板は、基板表面に、III族窒化物結晶からなる種結晶層を備えるものである。基板としては、例えば、サファイア基板、ＳｉＣ基板、ＧａＡｓ基板、Ｓｉ基板などを使用することができる。種結晶層の形成方法としては、例えば、有機金属気相成長法（ＭＯＣＶＤ法）、分子線エピタキシー法（ＭＢＥ法）、ハイドライド気相成長法（ＨＶＰＥ法）などを採用することができる。また、気相成長や液相成長により作製されたIII族窒化物結晶からなる種結晶をシード基板として用いることもできる。この場合、シード基板との線膨張係数の差がないので、より好ましい。
【００３７】
続いて、III族元素と、フラックスであるアルカリ金属とを坩堝に投入し、この坩堝を窒素を含む加圧下で加熱することによって溶融させ、融液を形成する。III族元素は、結晶成長させる半導体に応じて選択され、ガリウム、アルミニウムまたはインジウムである。これらは、単独で使用してもよく、二種類以上を併用してもよい。窒化ガリウムの結晶を形成する場合には、ガリウムのみが用いられる。アルカリ金属には、ナトリウム（Ｎａ）、リチウム（Ｌｉ）若しくはカリウム（Ｋ）が、単独で、または二種類以上を組み合わせて使用される。これらのなかでも、Ｎａが好ましい。また、アルカリ金属は、精製したものを使用することが好ましい。精製方法としては、特に限定するものではないが、例えば、不活性ガス（例えば、Ｈｅ、Ｎ２、Ａｒ、Ｎｅ、Ｘｅなど）で置換されたグローブボックス内でアルカリ金属を加熱して融解し、その表面層に現れる酸化物などを除去する方法を採用することができる。また、ゾーンリファイニング法を採用することも可能である。ゾーンリファイニング法では、チューブ内でアルカリ金属の融解と固化とを繰り返すことによって、不純物を析出させ、それを除去することにより、精製が実施される。
【００３８】
なお、フラックスであるアルカリ金属の添加量については、特に限定するものではないが、融液中において、例えばモル比率（III族金属／（III族金属＋アルカリ金属））が、７〜４７％、好ましくは１５〜３５％である。
【００３９】
また、融液は、ドーピング物質として、Ｃａ、Ｍｇ、Ｂｅ、Ｓｒ、Ｂａなどのアルカリ土類金属の少なくとも一つを含んでいてもよい。ドーピング物質を添加することにより、より低圧での結晶育成が可能となる。この場合、ドーピング物質の添加量は、融液中において、例えば０．０１〜１０モル％、好ましくは０．１〜５モル％の範囲である。
【００４０】
次に、育成炉内に窒素を含む原料ガスを導入し、III族元素と窒素とを反応させて、種結晶層上にIII族窒化物結晶を成長させる。原料ガスとしては、窒素ガスのほか、窒素とアンモニア（ＮＨ３）との混合ガスを使用することができる。混合ガスを使用する場合、混合ガス中におけるＮＨ３ガスの比率を、例えば５０体積％以下、好ましくは２０体積％以下とすることができる。
【００４１】
なお、材料の溶融および結晶成長の条件は、フラックスの成分、雰囲気ガス成分およびその圧力によって変化するが、例えば、温度７００〜１１００℃、圧力１〜１００気圧であり、好ましくは、温度７００〜９００℃、圧力１〜５０気圧である。
【００４２】
また、結晶成長時間は、III族窒化物単結晶が所望の厚みとなるまでとすることができ、例えば２５〜２００時間である。III族窒化物単結晶の厚みは、特に限定するものではないが、例えば０．５〜２．０ｍｍである。しかしながら、さらに長時間育成をしても問題はない。この場合は、得られたIII族窒化物単結晶をスライス加工して、所望の厚みに調整する。
【００４３】
上記方法により得られたIII族窒化物単結晶から、シード基板中のIII族窒化物結晶以外の部分（サファイア基板などの基板部分）を除去することにより、III族窒化物単結晶の自立基板が得られる。基板の除去は、例えば、研削加工やダイヤモンドを用いた研磨によって実施することができる。
【００４４】
作製されたIII族窒化物単結晶の自立基板の周面を研削し、円筒形に加工する。その後、基板の上面（第１の主面）および下面（第２の主面）を研磨（ラッピング）し、基板の厚みを調整する。そして、基板の少なくとも第１の主面を研磨（ポリシング）し、鏡面に加工する。これらの研磨工程は、例えば、研磨剤としてダイヤモンドスラリを用いて実施することができる。更に、鏡面加工の後、例えば塩素系ガスを用いて、加工面に対するエッチングを実施することが好ましい。ポリシングによる表面変質層を除去することができるからである。
【００４５】
続いて、ウエハの第２の主面側の縁端部を面取りする。図６Ａは、面取り工程の一例を説明するための模式図である。面取りは、回転する研削工具（砥石）６１によって、ウエハ１０の縁端部を研削することにより実施できる。図示のように、研削工具６１は、被研削物（ウエハ）との当接面（研削面）が、断面形状が円弧状となるような凹面である砥石が使用される。この研削工具６１を回転させ、研削工具６１の研削面を、ウエハ１０の第２の主面側縁端部の稜線に当接させる。これによって、この縁端部を円弧状に面取りすることができる。以上の工程によって、本実施形態に係るIII族窒化物単結晶ウエハを作製することができる。
【００４６】
（実施の形態２）
上記実施の形態１においては、第２の主面側の縁端部を曲面で面取りした形態について説明したが、本発明はこれに限定されるものではない。第２の主面側の縁端部は、傾斜面によって面取りすることも可能である。
【００４７】
図２Ａは、このような形態のウエハの一例を示す断面図である。このウエハ２０においては、前述したように、第２の主面２２側の縁端部が、平坦な傾斜面によって面取りされている。この傾斜面は、第２の主面２２および第１の主面２１に対して傾斜した平面であり、その傾斜角（θ）は、例えば、０°を超え、且つ、６０°以下の範囲、好ましくは１０〜４５°に設定される。
【００４８】
図２Ａに示すように、第２の主面２２側の面取りは、ウエハ２０の側面全体が、第２の主面に対して傾斜した傾斜面で構成されるように実施することができる。また、ウエハ２０の側面において、第２の主面２２側の部分は傾斜面で構成されているが、第１の主面２１側の部分には、第１の主面２１に略垂直な平面で構成された部分が残存するように実施することも可能である。このような形態のウエハの一例を、図２Ｂに示す。この場合、第１の主面２１に略垂直な平面で構成された部分の厚み（Ｔ３）は、最終的な素子厚みよりも小さく設定され、例えば５０〜２００μｍ、好ましくは７５〜１２５μｍに設定される。また、第２の主面２２側の面取り量（Ｔ１）は、例えば１００〜５００μｍ、好ましくは２００〜４００μｍに設定される。
【００４９】
また、本実施形態においては、図２Ｃに示すように、第２の主面２２側だけでなく、第１の主面２１側の縁端部が面取りされていてもよい。この場合、第１の主面２１側の面取り量（Ｔ２）は、第２の主面２２側の面取り量（Ｔ１）よりも小さくなるように調整される。この第１の主面２１側の面取りについては、実施の形態１と実質的に同様であるため、その説明を省略する。
【００５０】
本実施形態に係るウエハは、面取り工程において使用する研削工具（砥石）の形状が異なること以外は、実施の形態１と同様の方法によって製造することができる。図６Ｂは、本実施形態における面取り工程の一例を説明するための模式図である。図示のように、本実施形態においては、研削工具６２として、被研削物（ウエハ）の研削面の断面形状が、直線状である砥石が使用される。このような研削工具６２としては、例えば、円筒形、円錐台形のものが挙げられる。この研削工具６２を回転させ、その研削面を、ウエハ２０の第２の主面側縁端部の稜線に、ウエハ２０の第１および第２の主面に対して所望の角度で傾斜させた状態で当接させる。これによって、第２の主面側の縁端部を傾斜面で面取りすることができる。
【００５１】
なお、本実施の形態に係るウエハおよびその製造方法は、第２の主面側の面取りの形態が異なること以外は、実施の形態１と同様である。
【００５２】
（実施の形態３）
次に、本発明に係るIII族窒化物単結晶ウエハを用いて、半導体装置を作製する方法の一例について説明する。
【００５３】
まず、前述したような、本発明に係るIII族窒化物単結晶ウエハの第１の主面上に、半導体素子を形成する。半導体素子としては、特に限定するものではないが、例えば、半導体レーザ、発光ダイオードおよび電界効果トランジスタなどが挙げられる。なお、半導体素子の構造については、特に限定するものではない。また、その形成方法についても、特に限定するものではなく、公知の方法を採用することができる。
【００５４】
半導体素子を形成した後、ウエハの第２の主面に対して除去加工を施し、ウエハを薄化する。このウエハの薄化によって、放熱特性が向上し、デバイスの信頼性を向上させることができる。除去加工としては、例えば、研削、研磨などの方法を採用することができる。このとき、除去加工により薄化された面と、面取りされた縁端部とがなす角を、９０°を超え、且つ、１５０°以下に保持しながら除去加工を行うことが好ましい。
【００５５】
このとき、例えば、研削盤を用いて第２の主面の除去加工を実施する場合、ウエハ裏面（第２の主面）側の縁端部が面取りされているため、ウエハの側周面を、研削盤（砥石の研削面）に対して傾斜した状態に維持することができる。その結果、加工時にウエハ縁端部にかかるストレスを軽減することができ、ウエハに、チッピングやヒビ（クラック）などの損傷が発生することを抑制することができ、半導体装置製造の歩留まりを向上させることができる。
【００５６】
特に、液相成長によって作製されたIII族窒化物単結晶は、結晶性が緻密であり、これをウエハ状に切り出し、面取り加工を施すことによって、加工に対する耐性がより向上したウエハとすることができる。
【００５７】
（実施の形態４）
図３は、本発明の実施形態に係るIII族窒化物単結晶ウエハの一例を示す平面図である。
【００５８】
このウエハ３０は、実施の形態１と同様に、六方晶系のIII族窒化物単結晶で構成されており、好ましくは円形の基板である。このウエハ３０は、特に限定するものではないが、例えば、{０００１}面方位の基板、すなわちＣ面（Ｃ軸に垂直な面）を主面とする基板である。また、Ａ面（{１１−２０}面）、Ｍ面（{１−１００}面）を主面とする基板であってもよい。ウエハ３０の一方の主面は、半導体素子が形成される面であり、鏡面に加工されている。なお、ウエハ３０の厚みについても、実施の形態１と同様である。
【００５９】
上記ウエハ３０においては、図３に示すように、その側周面の一部に、主面に対して垂直な平面（図中の３１）が存在している。換言すれば、ウエハ３０の主面に対して平行な断面において、周縁部の一部に直線状の部分が存在している。この部分は、結晶方位を示すための、オリエンテーションフラットとして機能する。
【００６０】
オリエンテーションフラット３１は、ウエハの結晶方位を示すものである。このオリエンテーションフラットの存在により、デバイス作製プロセスにおいて、デバイス作製方向を容易に判断することができる。
【００６１】
上記オリエンテーションフラット３１は、単結晶の自然結晶面で構成されている。自然成長面は、単結晶の成長過程で形成された状態のままで残存する面である。この自然結晶面は、一般的には研磨、研削などの加工が施されていない未加工面であるが、この未加工面に対して平行性を維持しながら、研磨、研削などの加工が施されていてもよい。
【００６２】
未加工の単結晶において、その外形は、結晶形態に応じた結晶面で構成されている。六方晶系の場合、単結晶の外形は、主に、Ｃ軸に垂直な２種の結晶面と、Ｃ軸に平行な６種の結晶面で構成される。本実施形態においては、これらの結晶面のいずれかを、未加工のまま、ウエハの側周面の一部を構成するものとして残存させる。
【００６３】
例えば、｛０００１｝面方位のウエハの場合、主面はＣ面（すなわち、Ｃ軸に垂直な結晶面）で構成される。そして、上記オリエンテーションフラット３１を構成する自然結晶面としては、Ｃ軸に平行な結晶面が用いられ、好ましくは、Ｍ面（{１−１００}面）が用いられる。
【００６４】
このようなウエハ３０においては、オリエンテーションフラット３１の少なくとも一部を自然結晶面で構成しているため、結晶方位に正確に対応したオリエンテーションフラットとすることができる。よって、例えば、このウエハを用いて半導体装置を製造する際に、最適な結晶方位を基準にして作製することが容易となる。
【００６５】
上記ウエハの製造方法の一例について、｛０００１｝面方位のウエハを製造する場合を例に挙げて説明する。まず、実施の形態１と同様にして、III族窒化物単結晶を成長させ、シード基板の基板（例えば、サファイア基板）を除去し、自立基板を得る。この自立基板の側周面には、Ｃ軸に平行な結晶面が存在する。続いて、自立基板の側周面を研削して、円筒形に加工する。このとき、側周面の一部において、研削加工を施さず、結晶面の一部を残存させる。これにより、自然結晶面によって構成されたオリエンテーションフラットが形成される。その後、実施の形態1と同様に、基板の上下面（Ｃ面）を研磨（ラッピング）し、更に、その上下面の少なくとも一方を研磨（ポリシング）して鏡面に加工することにより、本実施形態に係るウエハが作製される。
【００６６】
また、本実施の形態に係るウエハにおいては、主面縁端部の面取りは、必ずしも必要ではない。しかしながら、本実施の形態においても、実施の形態１および２と同様に、少なくとも第２の主面（素子形成面とは反対側の面）側の縁端部を面取りすれば、半導体装置の製造時におけるウエハの破損を低減することができる。なお、面取りを実施する場合、オリエンテーションフラット部分については、少なくとも素子形成面（第１の主面）の縁端部においては、自然結晶面が残存するように、面取りが実施される。
【００６７】
以下、実施可能な具体例を用いて本発明を更に詳細に説明する。なお、以下の実施例では、ＧａＮ単結晶ウエハを例に用いて説明する。
【実施例１】
【００６８】
本実施例では、図２Ｂに示すような形状のＧａＮ単結晶ウエハの製造方法の一例について説明する。なお、本実施例では、Ｃ面を主面とする基板（｛０００１｝面基板）を製造する場合を例に挙げて、説明する。
【００６９】
まず、ＧａＮ単結晶を成長させた。図４は、本実施例において用いられる装置を示す模式図である。この装置は、ステンレス製の育成炉４０１を備え、５０気圧に耐えられるようになっている。育成炉４０１には、加熱用のヒータ４０２および熱電対４０３が配置されている。育成炉４０１内には、坩堝固定台４０４と、これを回転軸４０５を中心として回転（揺動）させるための揺動機構（図示せず。）が配置されている。坩堝固定台４０４内には、アルミナ（Ａｌ２Ｏ３）からなる坩堝４０６が固定されている。坩堝４０６内には、融液４０７およびシード基板４０８が配置される。坩堝固定台４０４が揺動することにより、坩堝４０６内の融液４０７が左右に移動し、これにより、融液４０７を攪拌することができる。炉内の圧力は、流量調整器４０９によって調整される。原料ガスである窒素ガス、またはアンモニアガス（ＮＨ３ガス）と窒素ガスとの混合ガスは、原料ガスタンク（図示ゼ図。）から供給され、ガス精製部（図示せず。）によって不純物が除去されたのちに、配管４１０を通って、育成炉４０１内に送られる。
【００７０】
本実施例においては、この育成装置を用いて、次のような工程によりＧａＮ単結晶を成長させた。
（１）  まず、ＧａとフラックスであるＮａとを、所定の量だけ秤量し、坩堝４０６内にセットした。本実施例では、Ｇａを５ｇとＮａを４．４ｇ（モル比（Ｇａ／（Ｇａ＋Ｎａ））＝２７％）を秤量した。Ｇａには、純度が９９．９９９９％（シックスナイン）のものを用いた。また、Ｎａは、精製したＮａが用いられる。精製方法については、前述した通りである。また、坩堝４０６内にシード基板４０８をセットする。シード基板４０８には、サファイア基板上に、ＭＯＣＶＤ法により厚み１０μｍのＧａＮ結晶層を形成したものを用いた。
（２）  次に、育成炉４０１を密閉し、炉内雰囲気中の酸素や水分を除去するため、真空引きと窒素置換を複数回行った。窒素を充填し、坩堝４０６内の原材料を加圧下で加熱することによって溶融させた。加熱温度は８００℃とした。この段階では、図示するように、シード基板４０８は融液４０７中には存在させない。ＧａおよびＮａをかき混ぜるため、シード基板４０８上に融液４０７が付着しない程度に、坩堝４０６を揺動させた。
（３）  回転軸４０５を中心に坩堝４０６を揺動させ、シード基板４０８を融液４０７中に入れ、結晶育成を開始した。
（４）  結晶育成中は、融液４０７を攪拌させるため、１分間に１周期のスピードで坩堝４０６を揺動させた。ただし、育成中は、シード基板４０８は、融液４０７中に存在させた。坩堝４０６内を、温度８００℃、圧力４０気圧を保持し、１００時間、ＬＰＥ成長を行った。
（５）  育成終了後、図示のように坩堝４０６を回転させ、融液４０７中から基板を取り出し、融液温度を降下させた。
【００７１】
上記方法でＧａＮ単結晶を成長させたところ、シード基板のＧａＮ結晶層から結晶成長が開始され、厚み１ｍｍのＧａＮ単結晶が得られた。
【００７２】
続いて、得られたＧａＮ単結晶からサファイア基板を除去し、ＧａＮ自立基板を得た。このＧａＮ自立基板は、Ｃ面を主面とする｛０００１｝面方位の基板である。このＧａＮ自立基板から、図５に示すような加工フローにより、ウエハを作製した。
（１）  まず、ＧａＮ自立基板の側周面を研削し、円筒形に加工した。
（２）  次に、ＧａＮ自立基板の主面をラッピングして、厚みを５００μｍに調整した。
（３）  ＧａＮ自立基板の一方の主面（第１の主面）に対してポリッシングを施し、鏡面に加工する。加工後、塩素系ガスを用いて、加工面をエッチングした。
（４）  ウエハの他方の主面（第２の主面；サファイア基板側の主面である。）側の縁端部を面取りした。この工程においては、図６Ｂに示すような装置を用い、第２の主面側の縁端部を、傾斜角（θ）が６０°の傾斜面で、面取り量（Ｔ１）を４２５μｍとして面取りした。また、ウエハの第１の主面側には、面取りされていない、主面に対して垂直な面を残存させた。この部分の厚み（Ｔ３）は７５μｍとした。
【００７３】
なお、本実施例では、液相成長により作製されたＧａＮ結晶から、ＧａＮウエハを作製する方法について説明した。ＨＶＰＥ法などの気相成長により作製したＧａＮ基板より作製したＧａＮウエハにおいても、本実施例のような面取りを行うことにより、デバイス加工時のチッピングや自然へき開面での基板の割れを低減できる。
【００７４】
ＨＶＰＥ法を用いたウエハの製造方法について説明する。まず、サファイア基板上に、ＭＯＣＶＤ法によりＧａＮ層を形成する。次に、金属Ｔｉを成膜して、ＮＨ３の熱処理により熱処理すると、ボイドのあるＴｉＮ膜が形成される。このＴｉＮ膜上に、ＨＶＰＥ法によりＧａＮ結晶を６００μｍ形成する。ＨＶＰＥ法では、ＧａポートにＧａ融液を入れ、このＧａポートに、水素と塩化水素ガスとを吹き付けると、ＧａＣｌが生成される。そして、サファイア基板が置かれたサセプタ近くに、水素とＮＨ３ガスを吹き付けると、ＧａＮ結晶が基板上で成長する。その後、ＧａＮ結晶をサファイア基板から剥離させると、ＧａＮ自立基板が得られる。その後、上記と同様の加工工程を実施することによって、ＧａＮ単結晶ウエハを作製することができる。
【実施例２】
【００７５】
本実施例では、実施例１で得られたウエハを用いて半導体レーザを作製する一例について説明する。図７は、この半導体レーザの構造を示す断面図である。
【００７６】
まず、実施例１で得られたウエハ７１の第１の主面上に、キャリア密度が５×１０１８以下になるようにＳｉをドープした、ｎ形ＧａＮからなるコンタクト層７２を形成した。次に、コンタクト層７２上に、ｎ形Ａｌ０．０７Ｇａ０．９３Ｎからなるクラッド層７３と、ｎ形ＧａＮからなる光ガイド層７４とを形成した。次に、Ｇａ０．８Ｉｎ０．２Ｎからなる井戸層（厚さ約３ｎｍ）と、ＧａＮからなるバリア層（厚さ６ｎｍ）とによって構成された、多重量子井戸（ＭＱＷ）を活性層７５として形成した。次に、ｐ形ＧａＮからなる光ガイド層７６と、ｐ形Ａｌ０．０７Ｇａ０．９３Ｎからなるクラッド層７７と、ｐ形ＧａＮからなるコンタクト層７８とを形成した。なお、各層の形成は、公知の方法で形成できる。
【００７７】
上記半導体レーザは、ダブルへテロ接合型の半導体レーザであり、ＭＱＷ活性層におけるインジウムを含む井戸層のエネルギーギャップが、アルミニウムを含むｎ形およびｐ形クラッド層のエネルギーギャップよりも小さい。一方、光の屈折率は、活性層の井戸層が最も大きく、以下、光ガイド層、クラッド層の順に小さくなる。
【００７８】
更に、コンタクト層７８の上部に、幅が２μｍ程度の電流注入領域を構成する絶縁膜７９を形成する。ｐ形のクラッド層７７の上部およびｐ形のコンタクト層７８には、電流狭窄部となるリッジ部が形成される。
【００７９】
上記半導体レーザをウエハ上に形成した後、ウエハの第２の主面を研磨し、ウエハの厚みを１００μｍに調整した。研磨は、次のような方法で実施した。まず、研削加工機で１５０μｍまで薄化し、その後６μｍのダイヤモンドスラリを用いて荒研磨を行い、厚み１００μｍに調整した。さらに、０．５μｍのダイヤモンドスラリを用いて鏡面加工した。この薄化工程において、ウエハに、チッピングやヒビ、およびチッピングを起点としたクラック発生などの損傷の発生は認められなかった。
【００８０】
図９は、デバイス作成後の薄化工程を示す図である。Aは、本発明のウエハ４０にデバイス４１を作製した後、ウエハの−Ｃ面を薄化した状態を示している。本発明のように、ウエハの−Ｃ面を面取りすることにより、薄化工程において、除去加工により薄化された面と、面取りした縁端部のなす角（δ）が、９０°を超え、且つ、１５０°以下に保持されながら除去加工が行われるため、Ａ点でのチッピングが大幅に低減できた。一方、Ｂは、従来のウエハにデバイスを作製した場合を示していて、この図に示すように、薄化工程において、ウエハ４０の除去加工により薄化された面と、面取りした縁端部のなす角（δ）が９０°以下となるとＢ点でチッピングが生じる。
【００８１】
上記ウエハにおいて、ｐ形のコンタクト層７８の上側には、これとオーミック接触するｐ側電極８０を形成した。このｐ側電極８０は、ニッケル（Ｎｉ）と金（Ａｕ）との積層体で構成した。また、ｎ形のコンタクト層７２の上側には、これとオーミック接触するｎ側電極８１を形成した。このｎ側電極８１は、チタン（Ｔｉ）とアルミニウム（Ａｌ）との積層体で構成した。以上の工程により、半導体レーザが製造された。
【００８２】
なお、本実施例では、ＧａＮ基板について説明したが、六方晶系であるＡｌＮやＡｌＧａＮにおいても、チッピングなどによるウエハの破損が容易に発生するため、本実施例のように、面取りを行ったウエハを作製することにより、半導体装置の作製歩留まりを向上させることができる。
【００８３】
また、本実施例では、半導体レーザの製造方法について説明したが、本発明はこれに限定されるものではない。例えば、発光ダイオード、高周波デバイス、高速スイッチングデバイスなどにおいても、ウエハを薄化することにより放熱特性が向上でき、且つ、薄化する際のウエハ破損を低減でき、同様の効果が得られる。
【００８４】
なお、上記実施例の方法では、主面がＣ面であるＡｌxＧａ1-xＮ（ただし０≦ｘ≦１）基板について説明したが、他の面方位のＡｌxＧａ1-xＮ（ただし０≦ｘ≦１）基板においても同様の効果が得られる。例えば、主面がＡ面、Ｍ面などの面方位をもつ基板においても、ウエハの周辺部を本実施例のように面取りを行うことで、加工時の損傷の発生を抑制できる。Ａ面ＧａＮ基板上に発光ダイオードを形成すると、この方位ではピエゾ効果がないので、正孔と電子とを効率よく再結合させることができ、発光効率の向上が期待できる。
【実施例３】
【００８５】
本実施例では、図３に示すような形状のＧａＮ単結晶ウエハの製造方法の一例について説明する。なお、本実施例では、Ｃ面を主面とする基板（｛０００１｝面基板）を製造する場合を例に挙げて、説明する。
【００８６】
まず、実施例１と同様の方法によって、ＧａＮ単結晶を成長させた。図８Ａは、得られたＧａＮ単結晶の外形を示す写真である。このように、上記方法によれば、得られたＧａＮ単結晶の側周面に、自然結晶面を容易に形成することができた。
【００８７】
上記自然結晶面の一部（図８Ａの３２）がオリエンテーションフラットとなるように、図８Ｂに示すような形状で、ウエハを切り出した。なお、本実施例においては、上記オリエンテーションフラットを構成する自然結晶面としては、Ｍ面を用いた。切り出されたウエハを、実施例１と同様に、図５に示すような加工フローに従って加工し、ＧａＮ単結晶ウエハを作製した。なお、ウエハの各加工工程は、上記自然結晶面（Ｍ面）に対しては、研削、研磨などの加工が施されず、結晶面の一部を残存させるように実施した。これにより、本発明に係るＧａＮ単結晶ウエハが作製された。
【００８８】
なお、本実施例では、ＧａＮ基板について説明したが、六方晶系であるＡｌＮやＡｌＧａＮ基板においても、ＧａＮと同様、液相成長では容易に自然結晶面を形成できるため、自然結晶面をオリエンーションフラットとして用いることができる。
【産業上の利用可能性】
【００８９】
本発明のIII族窒化物単結晶ウエハは、例えば、半導体レーザ、発光ダイオード、電界効果トランジスタなどの電子デバイスの基板として利用可能である。
【図面の簡単な説明】
【００９０】
【図１】本発明に係るIII族窒化物単結晶ウエハの一例を示す断面図である。
【図２】本発明に係るIII族窒化物単結晶ウエハの別の一例を示す断面図である。
【図３】本発明に係るIII族窒化物単結晶ウエハの更に別の一例を示す平面図である。
【図４】III族窒化物単結晶の製造に用いられる製造装置の一例を示す模式図である。
【図５】本発明に係るIII族窒化物単結晶ウエハの製造方法を説明するためのフロー図である。
【図６】本発明に係るIII族窒化物単結晶ウエハの面取り方法を説明するための模式図である。
【図７】本発明のIII族窒化物単結晶ウエハに形成された半導体装置の一例を示す断面図である。
【図８】実施例で作製されたIII族窒化物単結晶の外観を示す写真（図８Ａ）と、この単結晶から作製したウエハの形状を示す平面図（図８Ｂ）である。
【図９】本発明に係るウエハにおけるデバイス作成後の薄化工程を示す図（図９Ａ）と、従来のウエハにおけるデバイス作成後の薄化工程を示す図（図９Ｂ）である。
【符号の説明】
【００９１】
１０、２０、３０、４０、５０    III族窒化物単結晶ウエハ
４１、５１        デバイス
４０１      育成炉
４０２      ヒータ
４０３      熱電対
４０４      坩堝固定台
４０５      回転軸
４０６      坩堝
４０７      融液
４０８      シード基板
４０９      流量調整器
４１０      配管
６１，６２  研削工具
７１        ウエハ
７２        コンタクト層
７３        クラッド層
７４        ガイド層
７５        活性層
７６        ガイド層
７７        クラッド層
７８        コンタクト層
７９        絶縁層
８０，８１        電極
【図１】
2005251961.tif 000003
【図２】
2005251961.tif 000004
【図３】
2005251961.tif 000005
【図４】
2005251961.tif 000006
【図５】
2005251961.tif 000007
【図６】
2005251961.tif 000008
【図７】
2005251961.tif 000009
【図８】
2005251961.tif 000010
【図９】
2005251961.tif 000011